Способ приготовления комплексного модификатора бетона и комплексный модификатор бетона

3
3
1. Способ приготовления комплексного модификатора бетона, включающий смешивание микрокремнезёма с химической добавкой, в качестве которой используют пластифицирующую добавку или ее смесь с регулятором твердения, и(или) с воздухововлекающей добавкой, и(или) с противоморозной добавкой и водой до получения консистенции суспензии с последующей сушкой суспензии в воздушном потоке с требуемой температурой и расходе потока до получения порошка с требуемой относительной влажностью, отличающийся тем, что смешение микрокремнезема с химической добавкой и водой с последующей подсушкой производят в разреженном воздушном потоке, при этом во время смешения и подсушки смесь подвергают воздействию непрерывным электромагнитным полем сверхвысокой частоты 2450 МГц от магнетронов и подогретым от обдува при охлаждении магнетронов и внутренних поверхностей стенок волноводного тракта воздушным потоком до получения текучей или вязкой суспензии или пасты с содержанием компонентов при следующем соотношении, мас.%: микрокремнезем 50-72; химическая добавка 3,5-11; вода остальное, причем подсушку осуществляют с температурой воздушного потока и суспензии или пасты не более 45°С при расходе воздушного потока 2,0-14,0 м/с до получения порошка с относительной влажностью 8-11%, а расход воздуха для создания разреженного воздушного потока во время смешения микрокремнезема с химической добавкой и водой и во время подсушки превышает приток воздуха, подогретого от обдува при охлаждении магнетронов и внутренних поверхностей стенок волноводного тракта, по меньшей мере, в 20 раз, подсушенный комплексный порошкообразный модификатор подвергают сушке в разреженном воздушном потоке с температурой воздушного потока и порошка не более 45°С при расходе воздушного потока 2,0-14,0 м/с путем воздействия импульсным электромагнитным полем сверхвысокой частоты 2450 МГц с продолжительностью импульса 2-6 мкс от магнетронов и подогретым от обдува при охлаждении магнетронов и внутренних поверхностей стенок волноводного тракта воздушным потоком до получения ультрадисперсного порошка размером 0,05-1,0 мкм с относительной влажностью 0,1-3% при следующем соотношении компонентов комплексного модификатора, мас.%: микрокремнезем 80,8-95,0; химическая добавка 4,9-16,2; вода остальное, причем расход воздуха для создания разреженного воздушного потока во время сушки превышает приток воздуха, подогретого от обдува при охлаждении магнетронов и внутренних поверхностей стенок волноводного тракта, по меньшей мере, в 20 раз, при этом во время и(или) после сушки комплексный модификатор подвергают охлаждению до температуры окружающей среды, полученный ультрадисперсный порошок комплексного модификатора складируют и(или) упаковывают во влагозащитную тару.
2. Комплексный модификатор бетона, полученный из высушенной исходной смеси в виде водной суспензии микрокремнезема с химической добавкой, в качестве которой используют пластифицирующую добавку или ее смесь с регулятором твердения, и(или) с воздухововлекающей добавкой, и(или) с противоморозной добавкой, при этом сушку суспензии осуществляют в воздушном потоке с требуемой температурой и расходе потока до получения порошка с требуемой относительной влажностью, отличающийся тем, что он получен способом по п.1.